(57)【要約】【課題】            粘着性テープとしての特性及び粘着テープを製造する際の加工性と直線易カット性を両立させた直線易カット性粘着テープの提供。【解決手段】          環状ポリオレフィン系樹脂（ａ１）とポリエチレン系樹脂（ａ２）の混合樹脂を樹脂主成分とする樹脂組成物（ａ）により構成される基材層（Ａ）を少なくとも１層含む基材フィルムの、一方又は両方の表層上に粘着層（Ｄ）を有し、前記基材フィルムの１％引張変形時荷重が２Ｎ以上であり、前記基材フィルム全体を基準として、前記環状ポリオレフィン系樹脂の含有量が５〜８５重量％であることを特徴とする直線易カット性粘着テープ。【選択図】          なし【特許請求の範囲】
【請求項１】
環状ポリオレフィン系樹脂（ａ１）とポリエチレン系樹脂（ａ２）の混合樹脂を樹脂主成分とする樹脂組成物（ａ）により構成される基材層（Ａ）を少なくとも１層含む基材フィルムの、一方又は両方の表層上に粘着層（Ｄ）を有し、前記基材フィルムの１％引張変形時荷重が２Ｎ以上であり、前記基材フィルム全体を基準として、前記環状ポリオレフィン系樹脂の含有量が５〜８５重量％であることを特徴とする直線易カット性粘着テープ。
【請求項２】
前記基材フィルムが、前記基材層（Ａ）を中間層として有し、ポリエチレン系樹脂（ｂ１）を樹脂主成分とする樹脂組成物（ｂ）により構成される外層（Ｂ）と、ポリエチレン系樹脂（ｃ１）を樹脂主成分とする樹脂組成物（ｃ）により構成される内層（Ｃ）を、各々、前記基材層（Ａ）の外側、内側に有する多層基材フィルムであることを特徴とする請求項１記載の直線易カット性粘着テープ。
【請求項３】
前記外層（Ｂ）及び／又は前記内層（Ｃ）には、環状ポリオレフィン系樹脂が実質的に含まれていないことを特徴とする請求項２に記載の直線易カット性粘着テープ。
【請求項４】
前記多層基材フィルムの、前記外層（Ｂ）を構成する前記樹脂組成物（ｂ）に用いるポリエチレン系樹脂（ｂ１）が、密度０．９２０ｇ／ｃｍ３以上０．９４０ｇ／ｃｍ３未満の密度を有する中密度ポリエチレン樹脂であり、前記樹脂組成物（ｂ）中５５重量％〜１００重量％含有されていることを特徴とする請求項２又は３に記載の直線易カット性粘着テープ。
【請求項５】
前記多層基材フィルムの、前記外層（Ｂ）を構成する前記樹脂組成物（ｂ）に用いるポリエチレン系樹脂（ｂ１）が、密度０．９４０ｇ／ｃｍ３以上０．９６０ｇ／ｃｍ３以下の密度を有する高密度ポリエチレン樹脂であり、前記樹脂組成物（ｂ）中５５重量％〜１００重量％含有されていることを特徴とする請求項２又は３に記載の直線易カット性粘着テープ。
【請求項６】
前記外層（Ｂ）及び前記内層（Ｃ）が、前記基材層（Ａ）に直接隣接していることを特徴とする請求項２ないし５のいずれかの項に記載の直線易カット性粘着テープ。
【請求項７】
前記基材層（Ａ）中に含有される、前記環状ポリオレフィン系樹脂（ａ１）の含有量が、３０〜８０重量％であることを特徴とする請求項１ないし６のいずれかの項に記載の直線易カット性粘着テープ。
【請求項８】
前記環状ポリオレフィン系樹脂（ａ１）は、ガラス転移温度が６０℃以上のエチレン・環状オレフィン共重合体であることを特徴とする請求項１ないし７のいずれかの項に記載の直線易カット性粘着テープ。
【請求項９】
前記基材フィルムの１％引張変形時荷重が２．５Ｎ以上であることを特徴とする請求項１ないし８のいずれかの項に記載の直線易カット性粘着テープ。
【請求項１０】
前記基材フィルムの厚みが２０マイクロメートルから２００マイクロメートルであることを特徴とする請求項１〜９のいずれか一項に記載の直線易カット性粘着テープ。
【請求項１１】
前記基材フィルムのＴＤ方向への引き裂き強度が６０N／ｍｍ以下であることを特徴とする請求項１〜１０のいずれか一項に記載の直線易カット性粘着テープ。
【発明の詳細な説明】
【技術分野】
【０００１】
本発明は、直線易カット性を有する粘着テープに関する。さらに詳しくは、多層の易カット性基材フィルムに対し、その一方の表面に対し粘着剤を塗布した粘着層を有することで得られた直線易カット性粘着テープに関するものである。
【背景技術】
【０００２】
現在一般的とされている粘着テープは大きく分けて紙系、フィルム系、合成紙系に分類され、フィルム系の粘着テープの基材には、一般的に延伸PET、PP、セロハン等が用いられている。フィルム系粘着テープは耐水性、強度共に優れるためその適用範囲を広げつつある。しかし、これらの基材はポリエチレンのインフレフィルムに比べコシが高すぎるが故に農業用ハウスの養生など、貼り付け部分が風などによって動く用途においては、繰り返し動くことによる剥離の懸念が大きいといった問題点を抱えている。
【０００３】
また、それらのフィルムによって作成されたテープは手による引き裂きは比較的困難であるため、使用時に刃物で切断する、あるいは予めミシン目を入れた状態で引き裂きを実施するといった手法がとられている。または、手で引き裂くことを理由にフィルム系ではなくクラフト紙を基材とする場合も見られるが、耐水性等の面で問題を抱える。
【０００４】
なお、フィルム系の粘着テープは、一般的に基材フィルムを成形したのちに、テープ状に引き出して接着剤塗布装置により接着剤を塗布加工して粘着層を設けるが、幅方向に対して長尺方向の長さが極めて長く、一般的なポリエチレン系樹脂では、フィルム化するとコシが不足するため、一般的な粘着テープの基材としては用いられていないのが通常である。
フィルム系の粘着テープ基材として、現在二軸延伸ポリプロピレンフィルムが使用されるケースが見られ、こうした中で、刃物が無くとも切断できることによる作業効率の向上のため、易カット性を付与した粘着テープの開発が望まれていた。
【０００５】
一方、包装袋等を形成する包装袋用のポリオレフィン系フィルムの分野においては、環状オレフィン系樹脂を用いることによりカット性を付与しようとする試みがなされている。例えば、中間層が、環状オレフィン系樹脂層からなる積層フィルム（特許文献１参照）、中間層が、直鎖状低密度ポリエチレン５０〜９５重量％と環状オレフィンとα−オレフィンの共重合体５〜５０重量％を含む組成物によって構成された包装用フィルム（特許文献２参照）、線状低密度ポリエチレン６０〜９０重量％と環状ポリオレフィン１０〜４０重量％との混合物からなる中間層を含んだ積層ポリオレフィンフィルム（特許文献３）、ポリオレフィン系樹脂に環状ポリオレフィン系樹脂を３〜５０重量％混合した混合樹脂からなるポリオレフィン系樹脂層を有する包装フィルム（特許文献４）が知られている。
【０００６】
また、アイオノマー樹脂を組み合わせて使用することによりカット性を改善しようとする試みもなされている。例えば、少なくとも一つの層が、ポリオレフィン樹脂６０〜２０重量部及びアイオノマー樹脂４０〜８０重量部からなる樹脂組成物によって構成された多層フィルム（特許文献５参照）が知られている。
上記の通り、環状オレフィン系樹脂を用いてカット性を付与した積層フィルムは、包装用フィルムを形成するフィルム素材として、現場における刃物使用の低減と異物混入リスク回避が期待できるものであるが、上記包装用フィルム用のフィルム素材をそのまま粘着テープ原反としようとすると、ポリエチレン樹脂に特有の性質により、すなわち、二軸延伸されたポリプロピレンフィルムやナイロン、ポリエチレンテレフタレートのフィルムに比べ引張弾性率が低く、一般的な接着剤塗布装置による加工の際にフィルムが伸びてしまう、あるいは破断してしまうといったトラブルが散見され、加工性に不利を抱えていた。
【０００７】
また、ラベル基材として、表面に環状ポリオレフィン系樹脂とポリエチレン又はポリプロピレンの混合層を有する例（特許文献６参照）も開示されているが、テープのような長尺方向における引張強度を必要とする用途に適した構成は開示されていない。
こうした背景より、粘着性テープとしての引張強度及び粘着テープを製造する際の加工性と直線易カット性を両立させた直線易カット性粘着テープの開発が望まれていた。
【先行技術文献】
【特許文献】
【０００８】
【特許文献１】特開平１１−１２９４１５号公報
【特許文献２】特開平１０−２３７２３４号公報
【特許文献３】特開２００４−２８４３５１号公報
【特許文献４】特開２００５−２９８０５５号公報
【特許文献５】特開２００５−１４４９７９号公報
【特許文献６】特開２０１７−１６１５１号公報
【発明の概要】
【発明が解決しようとする課題】
【０００９】
本発明の目的は、上記した従来技術の問題点に挑み、粘着性テープとしての適度な特性及び加工性と、直線易カット性に優れた粘着テープを提供することにある。
【課題を解決するための手段】
【００１０】
本発明者らは、上記課題を解決するため鋭意研究した結果、環状ポリオレフィン系樹脂（ａ１）とポリエチレン系樹脂（ａ２）の混合樹脂を樹脂主成分とする樹脂組成物（ａ）により構成される基材層（Ａ）を少なくとも１層含む基材フィルムの、一方又は両方の表層上に粘着層（Ｄ）を有し、前記基材フィルムの１％引張変形時荷重が２Ｎ以上であり、前記基材フィルム全体を基準として、前記環状ポリオレフィン系樹脂の含有量が５〜８５重量％であることを特徴とする直線易カット性粘着テープにより、上記課題を解決することができることを見出し、これらの知見を基に、さらに検討を重ね、本発明を完成するに至った。
【００１１】
すなわち本願の第１の発明は、環状ポリオレフィン系樹脂（ａ１）とポリエチレン系樹脂（ａ２）の混合樹脂を樹脂主成分とする樹脂組成物（ａ）により構成される基材層（Ａ）を少なくとも１層含む基材フィルムの、一方又は両方の表層上に粘着層（Ｄ）を有し、前記基材フィルムの１％引張変形時荷重が２Ｎ以上であり、前記基材フィルム全体を基準として、前記環状ポリオレフィン系樹脂の含有量が５〜８５重量％であることを特徴とする直線易カット性粘着テープに存する。
本願の第２の発明は、第１の発明において、前記基材フィルムが、前記基材層（Ａ）を中間層として有し、ポリエチレン系樹脂（ｂ１）を樹脂主成分とする樹脂組成物（ｂ）により構成される外層（Ｂ）と、ポリエチレン系樹脂（ｃ１）を樹脂主成分とする樹脂組成物（ｃ）により構成される内層（Ｃ）を、各々、前記基材層（Ａ）の外側、内側に有する多層基材フィルムであることを特徴とする直線易カット性粘着テープに存する。
本願の第３の発明は、第２の発明において、前記外層（Ｂ）及び／又は前記内層（Ｃ）には、環状ポリオレフィン系樹脂が実質的に含まれていないことを特徴とする直線易カット性粘着テープに存する。
【００１２】
本願の第４の発明は、第２又は３の発明において、前記多層基材フィルムの、前記外層（Ｂ）を構成する前記樹脂組成物（ｂ）に用いるポリエチレン系樹脂（ｂ１）が、密度０．９２０ｇ／ｃｍ３以上０．９４０ｇ／ｃｍ３未満の密度を有する中密度ポリエチレン樹脂であり、前記樹脂組成物（ｂ）中５５重量％〜１００重量％含有されていることを特徴とする直線易カット性粘着テープに存する。
本願の第５の発明は、第２又は３の発明において、前記多層基材フィルムの、前記外層（Ｂ）を構成する前記樹脂組成物（ｂ）に用いるポリエチレン系樹脂（ｂ１）が、密度０．９４０ｇ／ｃｍ３以上０．９６０ｇ／ｃｍ３以下の密度を有する高密度ポリエチレン樹脂であり、前記樹脂組成物（ｂ）中５５重量％〜１００重量％含有されていることを特徴とする直線易カット性粘着テープに存する。
本願の第６の発明は、第２ないし５のいずれかの発明において、前記外層（Ｂ）及び前記内層（Ｃ）が、前記基材層（Ａ）に直接隣接していることを特徴とする直線易カット性粘着テープに存する。
【００１３】
本願の第７の発明は、第１ないし６のいずれかの発明において、前記基材層（Ａ）中に含有される、前記環状ポリオレフィン系樹脂（ａ１）の含有量が、３０〜８０重量％であることを特徴とする直線易カット性粘着テープに存する。
本願の第８の発明は、第１ないし７のいずれかの発明において、前記環状ポリオレフィン系樹脂（ａ１）は、ガラス転移温度が６０℃以上のエチレン・環状オレフィン共重合体であることを特徴とする直線易カット性粘着テープに存する。
本願の第９の発明は、第１ないし８のいずれかの発明において、前記基材フィルムの１％引張変形時荷重が２．５Ｎ以上であることを特徴とする項に記載の直線易カット性粘着テープに存する。
本願の第１０の発明は、第１〜９のいずれかの発明において、前記基材フィルムの厚みが２０マイクロメートルから２００マイクロメートルであることを特徴とする直線易カット性粘着テープに存する。
本願の第１１の発明は、第１〜１０のいずれかの発明において、前記基材フィルムのＴＤ方向への引き裂き強度が６０N／ｍｍ以下であることを特徴とする直線易カット性粘着テープに存する。
【発明の効果】
【００１４】
本願の第１の発明によれば、粘着性テープとしての適度な特性及び加工性を有し、しかも、直線易カット性に優れた粘着テープを得ることができる。
特に本願の第２の発明によれば、特に粘着性テープとして、適度な伸びと強度をバランスよく両立して有し、粘着塗布工程にも耐えうる加工性を示し、粘着テープとして適度な特性と、直線易カット性のバランスに優れた直線易カット性粘着性テープが得られる。
本願の第３の発明によれば、特にフィルムの柔軟性に優れるため、貼着面に貼りやすく、剥がれにくい直線易カット性粘着性テープが得られる。
本願の第４の発明によれば、特にフィルムの柔軟性に優れ、かつ、高い易引き裂き性も示す直線易カット性粘着性テープが得られる。
本願の第５の発明によれば、特に縦方向への伸びが少ないため粘着性テープの粘着塗布加工特性に優れる直線易カット性粘着性テープが得られる。
本願の第６の発明によれば、粘着テープとして適度な特性及び易カット性を効率的に両立できる直線易カット性粘着性テープが得られる。
本願の第７の発明によれば、粘着テープとして適度な特性及び易カット性をバランスよく両立できる直線易カット性粘着性テープが得られる。
本願の第８の発明によれば、粘着塗布の際に熱を加えた場合においても収縮することがなく、粘着テープとして適度な特性及び易カット性をバランスよく両立できる直線易カット性粘着性テープが得られる。
本願の第９の発明によれば、粘着テープとして優れた粘着塗布加工特性と、易カット性をバランスよく両立できる直線易カット性粘着性テープが得られる。
本願の第１０の発明によれば、粘着テープとして適度な強度及び易カット性をバランスよく両立できる直線易カット性粘着性テープが得られる。
本願の第１１の発明によれば、テープ幅方向への直線易カット性に非常に優れ、手切れ性に優れた粘着性テープが得られる。
【図面の簡単な説明】
【００１５】
【図１】本願の実施例及び比較例の引裂強度の差を示すグラフである。
【発明を実施するための形態】
【００１６】
本発明の直線易カット性粘着テープは、特定の樹脂組成物（ａ）、すなわち環状ポリオレフィン系樹脂（ａ１）とポリエチレン系樹脂（ａ２）の混合樹脂を主成分とする樹脂組成物（ａ）により構成される基材層（Ａ）を少なくとも１層含む基材フィルムの、一方又は両方の表層上に粘着層（Ｄ）を有する粘着テープであって、該基材フィルムが特定の物性、すなわち、１％引張変形時荷重が２Ｎ以上であり、かつ、該基材フィルムが特有の特徴、すなわち基材フィルム全体を基準として、環状ポリオレフィン系樹脂の含有量が５〜８５重量％であることを特徴とする。
なお、本願発明で「主成分とする」とは、当該樹脂層を形成する成分のうち、５０重量％以上、好ましくは７０重量％以上、更に好ましくは８０重量％以上含有することを意味する。
【００１７】
１．基材フィルム
（１）基材層（Ａ）
本発明による基材フィルムを構成する層の少なくとも一層は、環状ポリオレフィン系樹脂（ａ１）とポリエチレン樹脂（ａ２）の混合樹脂を樹脂主成分とする樹脂組成物（ａ）により構成される基材層（Ａ）であり、好ましくは環状ポリオレフィン系樹脂（ａ１）を５〜９５重量％及びポリエチレン樹脂（ａ２）を５〜９５重量％含有する樹脂組成物（ａ）からなる基材層（Ａ）であり、好ましくは、環状ポリオレフィン系樹脂（ａ１）３０〜８０重量％と、密度が０．８７０〜０．９６０ｇ／ｃｍ３の直鎖状ポリエチレン（ａ２）２０〜７０重量％、特に好ましくは密度が０．９００〜０．９６０ｇ／ｃｍ３の直鎖状ポリエチレン（ａ２）とからなる。
【００１８】
環状オレフィン系樹脂（ａ１）の、混合樹脂組成物である前記樹脂組成物（ａ）中の含有量（重量％）は、好ましくは３０〜８０重量％、更に好ましくは３５〜７５重量％の中から適宜選択しえるが、本発明の実施においては、後述する他のインフレーション成形条件等との関係で、適宜限定した範囲を選定することが好ましい。
【００１９】
また、本願発明の直線易カット性粘着テープに必要な、ＴＤ方向への直線易カット性を得るためには、基材フィルム全体を基準として、環状ポリオレフィン系樹脂は、５〜８５重量％含まれることが必要である。より好ましくは、５〜４９重量％である。基材フィルム全体に対する環状ポリオレフィン系含有量が５重量％より少ないと、本願発明の粘着性テープにおいては、急激にＴＤ方向へのエレメンドルフ引裂強度が上がり、十分な直線カット性が得られにくい。８５重量％より多くても、十分な直線カット性が得られないので好ましくない。
【００２０】
（２）環状ポリオレフィン系樹脂（ａ１）
本発明の直線易カット性粘着テープの基材フィルムに用いる環状ポリオレフィン系樹脂（ａ１）としては、例えば、ノルボルネン系重合体、ビニル脂環式炭化水素重合体、環状共役ジエン重合体等が挙げられる。これらの中でも、ノルボルネン系重合体が好ましい。また、ノルボルネン系重合体としては、ノルボルネン系単量体の開環重合体（以下、「ＣＯＰ」ともいう。）、ノルボルネン系単量体とエチレン等のα−オレフィンを共重合したノルボルネン系共重合体（以下、「ＣＯＣ」ともいう。）等が挙げられる。また、ＣＯＰ及びＣＯＣの水素添加物も用いることができる。
【００２１】
ＣＯＣとしては、エチレン、プロピレン、ブテン−１、ペンテン−１、ヘキセン−１、ヘプテン−１、オクテン−１等のα−オレフィンなどの直鎖状モノマーとテトラシクロドデセン、ノルボルネンなどの環状モノマーとから得られた環状オレフィン共重合体が挙げられる。さらに具体的には上記直鎖状モノマーと炭素数が３〜２０のモノシクロアルケンやビシクロ［２．２．１］−２−ヘプテン（ノルボルネン）及びこの誘導体、トリシクロ［４．３．０．１２，５］−３−デセン及びその誘導体、テトラシクロ［４．４．０．１．２，５．１７，１０］−３−ドデセン及びこの誘導体、ペンタシクロ［６．５．１．１３，６．０２，７．０９，１３］−４−ペンタデセン及びこの誘導体、ペンタシクロ［７．４．０．１２，５．１９，１２．０８，１３］−３−ペンタデセン及びこの誘導体、ペンタシクロ［８．４．０．１２，５．１９，１２．０８，１３］−３−ヘキサデセン及びこの誘導体、ペンタシクロ［６．６．１．１３，６．０２，７．０９，１４］−４−ヘキサデセン及びこの誘導体、ヘキサシクロ［６．６．１．１３，６．１１０，１３．０２，７．０９，１４］−４−ヘプタデセン及びこの誘導体、ヘプタシクロ［８．７．０．１２，９．１４，７．１１１，１７．０３，８．０１２，１６］−５−エイコセン等およびこの誘導体、ヘプタシクロ［８．７．０．１３，６．１１０，１７．１１２，１５．０２，７．０１１，１６］−４−エイコセン及びこの誘導体、ヘプタシクロ［８．８．０．１２，９．１４，７．１１１，１８．０３，８．０１２，１７］−５−ヘンエイコセン及びこの誘導体、オクタシクロ［８．８．０．１２，９．１４，７．１１１，１８．１１３，１６．０３，８．０１２，１７］−５−ドコセン及びこの誘導体、ノナシクロ［１０．９．１．１４，７．１１３，２０．１１５，１８．０２，１０．０３，８．０１２，２１．０１４，１９］−５−ペンタコセン及びこの誘導体等の環状オレフィンとの共重合体からなる環状オレフィン共重合体などが挙げられる。直鎖状モノマー及び環状モノマーは、それぞれ単独でも、２種類以上を併用することもできる。また、このような環状オレフィン共重合体は単独であるいは組み合わせて使用することができる。また、環状オレフィン系樹脂（ａ１）に、前記ＣＯＰとＣＯＣを併用することもできる。その場合は、ＣＯＰとＣＯＣのそれぞれの異なった性能を付与することができる。
【００２２】
本発明においては、ポリエチレンに対する分散性の理由により、環状オレフィン系樹脂（ａ１）はＣＯＣであることが好ましい。また、ＣＯＣとしては、直鎖状モノマーがエチレンである、エチレン・環状オレフィン共重合体であることが好ましい。さらには、環状モノマーは、ノルボルネンであることが好ましい。
【００２３】
また、本発明においては、エチレン・環状オレフィン共重合体は、エチレン／環状オレフィンの含有割合が１〜９／９〜１重量比でのものであることが好ましい。より好ましくは１５〜４０／８５〜６０のものである。エチレンが１５重量％未満であると、剛性が高くなりすぎ、インフレーション成形性および製袋適正を悪化させるため好ましくない。一方、エチレンが４０重量％以上であると、十分な易引裂性、剛性が得られないため好ましくない。含有比率がこの範囲にあれば、フィルムの剛性、引き裂き性、加工安定性、衝撃強度が向上するため好ましい。
【００２４】
さらにまた、エチレン・環状オレフィン共重合体は、ＩＳＯ１１３５７−１、−２、−３に準拠した条件において、示差走査熱量測定（ＤＳＣ）によって測定したガラス転移温度Ｔｇが６０℃以上であることが好ましい。より好ましくは７０℃以上のものである。環状オレフィンの含有量が上記範囲を下回ると、ガラス転移点が前記範囲を下回るようになり、十分な粘着性テープの易引裂き性が得られにくい。一方、環状オレフィンの含有量が上記範囲を上回ると、ガラス転移点が高くなりすぎ、共重合体の溶融成形性やオレフィン系樹脂との接着性が低下する恐れがあり好ましくない。なお、本発明において、環状オレフィンのガラス転移温度は、ＩＳＯ１１３５７−１、−２、−３に準拠し昇温速度１０℃／分において測定された値である。
【００２５】
また、環状オレフィン系樹脂（ａ１）の重量平均分子量は、５，０００〜５００，０００が好ましく、より好ましくは７，０００〜３００，０００である。
【００２６】
環状オレフィン系樹脂（ａ１）として用いることができる市販品として、ノルボルネン系モノマーの開環重合体（ＣＯＰ）としては、例えば、日本ゼオン株式会社製「ゼオノア（ＺＥＯＮＯＲ）」等が挙げられ、ノルボルネン系共重合体（ＣＯＣ）としては、例えば、三井化学株式会社製「アペル」、ポリプラスチックス（Ｐｏｌｙｐｌａｓｔｉｃｓ）社製「トパス（ＴＯＰＡＳ）」等が挙げられる。本発明においては、ノルボルネン系単量体の含有比率が、前述の範囲にあること、加工性等の理由から、ＴＯＰＡＳのグレード８００７が好ましい。尚、ノルボルネン系の場合の、ノルボルネン含量は好ましくは、３０ｍｏｌ％以上７０ｍｏｌ％以下、より好ましくは３５ｍｏｌ％以上６５ｍｏｌ％以下、さらに好ましくは３６ｍｏｌ％以上６０ｍｏｌ％以下、最も好ましくは３６ｍｏｌ％以上４０ｍｏｌ以下である。ノルボルネン含量が３０ｍｏｌ％未満であると、直線易カット性が得られない可能性がある。また、７０ｍｏｌ％を超えると、加工性が悪くなる可能性がある。
【００２７】
（３）ポリエチレン系樹脂（ａ２）
樹脂組成物（ａ）からなる基材層（Ａ）に含まれるポリエチレン系樹脂（ａ２）としては、エチレンの単独重合体又は、エチレンとα−オレフィンを共重合して得られる共重合体が挙げられ、例えば、触媒重合によって得られる直鎖状ポリエチレン、又は高圧ラジカル重合法によって得られる、多数の分岐構造を有する、高圧法ポリエチレン等を使用することができるが、好ましくは、直鎖状ポリエチレンを用いることが挙げられる。
【００２８】
直鎖状ポリエチレン（以下、「ＬＬＤＰＥ（ａ２）」ともいう。）は、エチレンとα−オレフィンとの共重合体であって、メタロセン触媒、Ｚｉｅｇｌｅｒ触媒、Ｐｈｉｌｌｉｐｓ触媒等により重合されたもののいずれであっても良いが、密度は０．８７０〜０．９６５ｇ／ｃｍ３の範囲から選ばれるが、本発明の粘着テープの基材フィルムにおいて好ましくは、０．９１０〜０．９６０ｇ／ｃｍ３であり、コスト的に有利なＺｉｅｇｌｅｒ触媒によって重合されたものがあげられる。更に好ましくは０．９２０〜０．９５０ｇ／ｃｍ３である。
【００２９】
なお、本発明において、密度は、ＪＩＳ  Ｋ  ６９２２−２に基づいて測定する値である。
【００３０】
また、ＬＬＤＰＥ（ａ２）のメルトインデックス（ＭＩ）は、１９０℃において０．１〜３０ｇ／１０分であることが好ましい。より好ましくは０．５〜４．０ｇ／１０分である。ＭＩが０．１ｇ／１０分未満の場合は、溶融流れ性が悪く、押出フィルム加工が困難になる、モーター負荷が大きくなり、さらにフィルムの透明性が低くなるといった問題が生じる恐れがあり好ましくない。一方、３０ｇ／１０分を超える場合は、溶融粘度が低すぎて、押出加工時の製膜安定性が低下する恐れがあり好ましくない。
【００３１】
なお、本発明において、メルトインデックス（ＭＩ）は、ＪＩＳ−Ｋ−７２１０により測定したメルトインデックス値である。
【００３２】
本発明において用いるＬＬＤＰＥ（ａ２）は、具体的には以下のようなものである。すなわち、エチレンと共重合するα−オレフィンは、０．１〜１５モル％、好ましくは０．５〜１０モル％、特に好ましくは０．５〜５モル％の量で共重合しているものであり、α−オレフィンの種類としては、通常は炭素数３〜８のα−オレフィンであり、具体的にはプロピレン、ブテン−１、ペンテン−１、ヘキセン−１、ヘプテン−１、オクテン−１、４−メチルペンテン−１を挙げることができる。
【００３３】
（４）多層基材フィルム
本発明の直線易カット性粘着テープに用いる基材フィルムは、前記樹脂組成物（ａ）からなる基材層（Ａ）を少なくとも一層有することを特徴とするが、より好ましくは、他の層を少なくとも一層、好ましくは二層以上有した、三層又は四層以上の多層基材フィルムとすることが挙げられる。
【００３４】
好ましい態様としては、前述の環状ポリオレフィン系樹脂（ａ１）とポリエチレン系樹脂（ａ２）の混合樹脂を主成分とする樹脂組成物（ａ）からなる基材層（Ａ）を中間層とし、その両側にポリエチレン系樹脂（ｂ１）を樹脂主成分とする樹脂組成物（ｂ）により構成される外層（Ｂ）と、ポリエチレン系樹脂（ｃ１）を樹脂主成分とする樹脂組成物（ｃ）により構成される内層（Ｃ）を、各々、前記基材層（Ａ）の外側、内側に有する多層基材フィルムが挙げられる。このような多層記事フィルムを用いることにより、ポリエチレン系樹脂が有する適度な伸びと柔軟性を有する粘着テープを得ることができる。
【００３５】
更に好ましくは、前記外層（Ｂ）及び／又は前記内層（Ｃ）には、環状ポリオレフィン系樹脂が実質的に含まれていないことを特徴とする直線易カット性粘着テープ、又は、前記多層基材フィルムの、前記外層（Ｂ）を構成する前記樹脂組成物（ｂ）に用いるポリエチレン系樹脂（ｂ１）が、密度０．９２０ｇ／ｃｍ３以上０．９４０ｇ／ｃｍ３未満の密度を有する中密度ポリエチレン樹脂であり、前記樹脂組成物（ｂ）中５５重量％〜１００重量％含有されていることを特徴とする直線易カット性粘着テープ、又は、前記多層基材フィルムの、前記外層（Ｂ）を構成する前記樹脂組成物（ｂ）に用いるポリエチレン系樹脂（ｂ１）が、密度０．９４０ｇ／ｃｍ３以上０．９６０ｇ／ｃｍ３以下の密度を有する高密度ポリエチレン樹脂であり、前記樹脂組成物（ｂ）中５５重量％〜１００重量％含有されていることを特徴とする直線易カット性粘着テープ、又は、前記外層（Ｂ）及び前記内層（Ｃ）が、前記基材層（Ａ）に直接隣接していることを特徴とする直線易カット性粘着テープ、が好ましい態様として挙げられる。このような多層基材フィルムを用いることにより、ポリエチレン系樹脂が有する適度な伸びと柔軟性を有する粘着テープを得ることができる。
【００３６】
（５）外層（Ｂ）及び／又は内層（Ｃ）
本願発明で、外層（Ｂ）とは、粘着テープの基材フィルムの片面のみに粘着層（Ｄ）を設けた際に、基材フィルムの粘着層（Ｄ）を設けない側に設けた層を意味し、内層（Ｃ）とは、粘着層（Ｄ）を設ける側に設けた層を意味するが、両方を合わせて両外層とも称することもあり、両面粘着テープにおいては、いずれであってもよい。
【００３７】
外層（Ｂ）はポリエチレン系樹脂（ｂ１）を樹脂主成分とする樹脂組成物（ｂ）により、構成され、内層（Ｃ）は、ポリエチレン系樹脂（ｃ１）を樹脂主成分とする樹脂組成物（ｃ）により構成される。すなわち、樹脂組成物を構成する樹脂主成分中５０重量％以上をポリエチレン系樹脂で占めることを必須とするが、特に好ましくは、前記外層（Ｂ）及び／又は前記内層（Ｃ）には、環状ポリオレフィン系樹脂が実質的に含まれていないことを特徴とする。
【００３８】
この好ましい構成をとることにより、より優れた直線易カット性を示すとともに、ＭＤ方向に強く張力のかかる場合にも基材フィルムの寸法変化が起きず加工性等に優れた粘着テープを得ることができる。
【００３９】
（６）ポリエチレン系樹脂（ｂ１）又はポリエチレン系樹脂（ｃ１）
外層（Ｂ）を構成する樹脂組成物（ｂ）、又は内層（Ｃ）を構成する樹脂組成物（ｃ）に用いるポリエチレン系樹脂（ｂ１）、ポリエチレン系樹脂（ｃ１）としては、エチレンの単独重合体又は、エチレンとα−オレフィンを共重合して得られる共重合体が挙げられ、例えば、触媒重合によって得られる直鎖状ポリエチレン、又は高圧ラジカル重合法によって得られる、多数の分岐構造を有する、高圧法ポリエチレン等を使用することができるが、好ましくは、直鎖状ポリエチレンを用いることが挙げられる。直鎖状ポリエチレンとしては、エチレンとα−オレフィンとの共重合体であって、メタロセン触媒、Ｚｉｅｇｌｅｒ触媒、Ｐｈｉｌｌｉｐｓ触媒等により重合されたもののいずれであっても良いが、特に本願発明の粘着テープに用いるための基材フィルムとして、１％引張変形時荷重が２Ｎ以上の基材フィルムを作成するためには、樹脂組成物の５０重量％以上、好ましくは５５重量％以上１００重量％以下を構成する樹脂主成分であるポリエチレン系樹脂（ｂ１）又は（ｃ１）として、比較的密度の高い直鎖状ポリエチレンである、密度が０．９２０ｇ／ｃｍ３以上０．９４０ｇ／ｃｍ３以下の中密度ポリエチレン樹脂、または、０．９４０ｇ／ｃｍ３以上０．９６５ｇ／ｃｍ３以下の高密度ポリエチレン樹脂を用いることが好ましい。更に好ましくは、０．９２０ｇ／ｃｍ３以上０．９４０ｇ／ｃｍ３以下の中密度のポリエチレン樹脂２０〜８０重量％と０．９４０ｇ／ｃｍ３以上０．９６５ｇ／ｃｍ３以下の高密度のポリエチレン樹脂２０〜８０重量％を混合して用いてもよい。なお、本発明において、密度は、ＪＩＳ  Ｋ  ６９２２−２に基づいて測定する値である。
【００４０】
また、ポリエチレン樹脂（ｂ１）（ｃ１）のメルトインデックス（ＭＩ）は、１９０℃において０．１〜３０ｇ／１０分であることが好ましい。より好ましくは０．５〜４．０ｇ／１０分である。ＭＩが０．１ｇ／１０分未満の場合は、溶融流れ性が悪く、押出フィルム加工が困難になる、モーター負荷が大きくなり、さらにフィルムの透明性が低くなるといった問題が生じる恐れがあり好ましくない。一方、３０ｇ／１０分を超える場合は、溶融粘度が低すぎて、押出加工時の製膜安定性が低下する恐れがあり好ましくない。
なお、本発明において、メルトインデックス（ＭＩ）は、ＪＩＳ−Ｋ−７２１０により測定したメルトインデックス値である。
【００４１】
（７）基材フィルムのＭＤ方向（テープ長尺方向）への１％引張変形時荷重
本願発明の特徴の一つは、上記の層構成を適宜組み合わせて得られた、基材フィルムのＭＤ方向（テープ形成時の長尺方向）への１％引張変形時荷重が２Ｎ以上であるフィルムを粘着テープの基材フィルムとして用いることにある。この特徴により、粘着テープとしての加工性及び直線易カット性の双方に優れた直線易カット性粘着テープを得ることができる。
特に、本願発明の好ましい態様としては、１％引張変形時荷重が２．５Ｎ以上であり、粘着剤の塗布工程において縦方向の伸びが確認されず、加工適性が優れている。
更に好ましくは、ＭＤ方向への１％引張変形時荷重が８．０Ｎ以下、特に好ましくは５．０Ｎ以下である。引張変形時荷重が高くなるにつれて、それに伴い引張破談強度の値も上昇するため、両者の適性を兼ね備えるには、１％引張変形時荷重は高すぎない方が好ましい。
この測定方法の具体的な方法については後述の実施例に記載したとおりである。
【００４２】
（８）基材フィルムのＴＤ方向（テープ幅方向）への引裂強度
本願発明の更なる好ましい特徴の一つは、上記のとおり得られた基材フィルムのＴＤ方向（テープ形成時の幅方向）へのエレメンドルフ引裂強度が９Ｎ以下であることである。特に好ましくは、５Ｎ以下、更に好ましくは３Ｎ以下、最も好ましくは１Ｎ以下である。下限値は特にないが、実質的には０．０５Ｎ以上が実現化されている。
このエレメンドルフ引裂強度を厚みで割った値（Ｎ／ｍｍ）で表すと、基材フィルムのＴＤ方向（テープ形成時の幅方向）へのエレメンドルフ引裂強度／厚みが６０Ｎ／ｍｍ以下であることが好ましく、より好ましくは、３０Ｎ／ｍｍ以下、更に好ましくは２０Ｎ／ｍｍ以下、最も好ましくは１０Ｎ／ｍｍ以下である。下限値は特にないが、実質的には、０．３Ｎ／ｍｍ以上が実現化されている。
かかるＴＤ方向への引裂強度とＭＤ方向への１％引張変形時荷重のバランスが優れた基材フィルムを用いて粘着テープを製造することが本願発明の特徴の一つである。
【００４３】
（９）基材フィルムの製造方法
基材フィルム全体の厚さとしては、２０マイクロメートルから２００マイクロメートルのものが好ましい。本発明の直線易カット性粘着テープは、その厚さが比較的厚膜であっても、直線易カット性に優れる。
【００４４】
また、本発明の環状ポリオレフィン系樹脂（ａ１）及びポリエチレン系樹脂（ａ２）の混合樹脂を樹脂主成分とする樹脂組成物（ａ）からなる基材層（Ａ）について、多層基材フィルムとした際の基材層（Ａ）の厚さは、多層フィルム全体を基準として、２０〜７０％であることが好ましい。基材層（Ａ）が２０％より薄いと、十分な易引裂性が得られないので好ましくない。一方、７０％より厚いと、剛性が高くなりすぎ、インフレーション成形性を悪化させるため好ましくない。基材層（Ａ）の厚みがこの範囲であれば、直線易カット性に優れる上に、コスト的に有利であるため、好ましい。
【００４５】
本発明に用いる基材フィルムの製造方法としては、特に限定されないが、例えば、多層フィルムの成形において外層に用いる樹脂組成物（ｂ）と、中間層に用いる環状オレフィン系樹脂（ａ１）及びポリエチレン系樹脂（ａ２）の混合樹脂からなる樹脂組成物（ａ）と、内層に用いる樹脂組成物（ｃ）とを、それぞれ別の押出機で加熱溶融させ、共押出多層ダイス法やフィードブロック法等の方法により溶融状態で積層した後、インフレーション法によりフィルム状に成形する共押出法が挙げられる。この共押出法は、各層の厚さの比率を比較的自由に調整することが可能で、衛生性に優れ、コストパフォーマンスにも優れた多層フィルムが得られるので好ましい。又、（Ａ）層に（Ｂ）及び（Ｃ）層が直接隣接している層構成を共押出法により得られた多層基材フィルムは、優れた直線易カット性を示すことができる。さらに、本発明で用いる環状ポリオレフィン系樹脂（ａ１）とポリエチレン系樹脂（ａ２）は、高温状態において粘度差が大きく、適当な相分離構造が形成されない可能性がある。したがって、比較的低温で溶融押出を行うことが出来るインフレーション法が望ましい。
【００４６】
２．粘着層（Ｄ）及び粘着テープの製造方法
本願発明の直線易カット性粘着テープは、上記の基材フィルムの一方又は両方の表層上に粘着層（Ｄ）を有することを特徴とし、該粘着層（Ｄ）は、表層上に直接形成してもよいし、表層上に下塗り層等を設けた上に形成してもよい。
【００４７】
粘着層（Ｄ）を構成する粘着剤としては、具体的な粘着テープの用途に応じて適した、各種公知の粘着剤の中から適宜選択して使用することができる。たとえば、ポリイソブチレンゴムなどを有機溶剤に溶解したゴム系粘着剤、これらに粘着付与剤を配合したもの、アクリル系共重合体を有機溶剤で溶解したアクリル系粘着剤、シリコーン系粘着剤、エマルジョン型アクリル系粘着剤、ホットメルト型粘着剤、液状硬化型のアクリル系粘着剤等が挙げられる。この中でも、ホットメルト型粘着剤が好ましい。粘着剤を塗布する際の塗工量は特に限定されないが、厚みが１０〜１５０μｍから適宜粘着剤の種類や用途によって選択される。
【００４８】
下塗り層用のアンカーコート剤としては、ポリウレタン、ポリイソシアネート・ポリエーテルポリオール、ポリイソシアネート・ポリエチレンイミン、アルキルチタネートなどが使用できる。塗工量は特に限定されないが、乾燥後の固形分量で、０．０１〜５ｇ／ｍ２程度である。
【００４９】
粘着層（Ｄ）は、基材フィルムの一方の面に設けて片面粘着テープとしてもよいし、両面に設けて両面粘着テープとしてもよい。両面に設ける場合には、例えば、粘着層１／基材フィルム／粘着層２といった層構成とし、更にその粘着層１か粘着層２の上に剥離層を設ける構成が示される。粘着層１と粘着層２を構成する粘着剤は同種でも異種でもよい。
【００５０】
本発明における「粘着テープ」とは、公知の一般的な粘着テープのいずれでもよいが、具体的には、基材フィルムのフィルム成形時および、粘着剤の加工工程において、引張方向となるＭＤ方向と、それに対する垂直方向のＴＤ方向がある場合において、幅方向となるＴＤ方向より、ＭＤ方向が数倍、特に好ましくは１０倍以上長い、テープ形状を有するものを意味する。従って、テープとしての使用時は、ＭＤ方向に引張り力が働くこととなり、ＴＤ方向に直線カットのニーズが生じる。
【００５１】
その製造方法は特に限定されないが、一度フィルム成形をした後に円柱状に巻き取った基材フィルムを、ＭＤ方向に繰り出して、コーター等により粘着剤を塗布し、ドライヤーを通過させて乾燥し、更に、第２の粘着層や剥離層の形成や、剥離紙等との貼り合わせを行った後に、巻き取る工程を経ることが一般的であり、ＭＤ方向に高い引っ張り力を常に受けることとなる。また、用途に応じた幅にその工程中又は工程後に切断される。
【００５２】
粘着テープの用途としては、使用される粘着剤の種類によって、適宜公知の粘着テープの用途に用いられるが、例えば、文具用、包装用、医療用、電気部材用、電子部材用、農業用といった幅広い用途における粘着テープとして使用することができる。特に、本願発明のポリエチレン樹脂製の粘着テープは、適度な範囲のコシと伸びを有するので、農業用ハウスの養生用などのように、従来のフィルム系粘着テープではフィルムのコシが高すぎるが故に、貼り付け部分が風などによって揺れ動き、剥離の懸念がある分野において適用するテープとして好適である。
【実施例】
【００５３】
以下に、本発明の実施例および比較例を示すが、本発明はこれらの実施例に限定されるものではない。
なお、実施例および比較例において用いた、物性の評価方法、フィルムの成形方法、使用した樹脂は下記のとおりである。
【００５４】
１．物性評価方法
１）加工性
加工性は、接着剤塗布工程中にかかる張力により寸法変化が生じないという意味合いで、フィルムを１％変形させる際の荷重を加工性の指標とした。
＜１％変形時荷重＞
装置：株式会社オリエンテック製テンシロン万能試験機
試験片：ＪＩＳ  Ｋ７１１３を参考に試験片長さ１５０ｍｍ、試験片幅１０ｍｍのものを用意した
引張速度：１ｍｍ／ｍｉｎ
チャック間距離：６５ｍｍ
測定環境：温度２３℃、湿度５０％
【００５５】
２）ＴＤ方向引き裂き強度
テープの幅方向であるＴＤ方向への引き裂きにあたって必要な応力をエルメンドルフ引き裂き試験にて評価し、ＴＤ方向の引き裂き強度の指標とした。
更に得られたエレメンドルフ引裂強度（Ｎ）を、基材フィルムの厚み（ｍｍ）で割った値を、ＴＤ方向のエレメンドルフ引裂強度（Ｎ／ｍｍ）として示す。
＜エルメンドルフ引き裂き強度＞
装置：株式会社東洋精機製作所製エルメンドルフ引き裂き試験機
試験片：ＪＩＳ  Ｋ７１２８−２を参考に半径一定試験片を用意した
測定環境：温度２３℃、湿度５０％
【００５６】
３）手切れ性
テープの引き裂きの際に、Ｉノッチ等の加工無しでも引き裂きが可能かどうかＭＤ方向の引張破壊応力の評価結果を指標とした。
＜引張破壊応力＞
装置：株式会社オリエンテック製テンシロン万能試験機
試験片：ＪＩＳ  Ｋ７１１３にて規定される２号試験片を用いた
引張速度：５００ｍｍ／ｍｉｎ
チャック間距離：６５ｍｍ
測定環境：温度２３℃、湿度５０％
【００５７】
４）手切り時伸び
テープまたはラベルの引き裂きの際に、Ｉノッチ等の加工無しで引き裂きを実施する際の引き裂きのきっかけ部分を作りやすく手切れ性に優れるのかどうかを引張破壊時呼び歪みの評価結果を指標とした。
＜引張破壊時呼び歪み＞
装置：株式会社オリエンテック製テンシロン万能試験機
試験片：
引張速度：５００ｍｍ／ｍｉｎ
チャック間距離：６５ｍｍ
測定環境：温度２３℃、湿度５０％
【００５８】
５）直線カット性
＜ＴＤ直線カット性＞
ＴＤ方向に向かって引き裂きを実施した際に生じたスリットがまっすぐであるか否か４段階にて判断する官能評価を実施した。
【００５９】
２．フィルムの成形方法
以下の成形装置、成形条件によりインフレーションフィルム及び二軸延伸フィルムを成形した。
＜インフレーションフィルムの実施例＞
装置：３種３層インフレーション成形機（株式会社プラコー製）
ダイス径：φ２００ｍｍ
ダイリップクリアランス（Ｌ）：３．０ｍｍ
引取速度：１５〜２０ｍ／ｍｉｎ
押出量：６０ｋｇ／ｈｒ
ブローアップ比：２〜２．５
ダイス設定温度：１９０℃
層比（外／中間／外）＝１／１／１〜５／２／５
フィルム全体の厚み：０．０４ｍｍ、０．０４ｍｍ
【００６０】
＜二軸延伸フィルムの実施例＞
装置：３種３層逐次二軸延伸機
ダイス設定温度：２４０℃
吐出後延伸前原反巾：２４０ｍｍ
水冷チルロール速度：３ｍ／ｍｉｎ
水冷チルロール温度：１７℃
ＭＤ方向延伸部速度：１５ｍ／ｍｉｎ
ＭＤ方向延伸部温度：１０５〜１１５℃
ＭＤ延伸倍率：４．５倍
ＴＤ方向延伸部温度（余熱〜熱セット部）：１６０℃
ＴＤ延伸倍率：８倍
【００６１】
３．使用原料
＜樹脂組成物（ａ）に使用した樹脂＞
・環状オレフィン系樹脂（ａ１）
ＣＯＣ：ポリプラスチックス（株）製、商品名ＴＯＰＡＳ８００７Ｆ−５００、ＭＦＲ（１９０℃、２．１６ｋｇ）＝２．０ｃｍ３／１０分、密度＝１,０１０ｋｇ／ｍ３、ガラス転移温度Ｔｇ＝７８℃（測定方法：示差走査熱量測定（ＤＳＣ）、ＩＳＯ１１３５７−１、−２、−３に準拠、昇温速度＝１０℃／分）
・ポリエチレン系樹脂（ａ２）
ＬＬＤＰＥ：日本ポリエチレン（株）製、商品名ノバテックＬＬ、グレード名ＵＦ３２０、ＭＦＲ＝０．９ｇ／１０分、密度＝０．９２２ｇ／ｃｍ３
＜多層フィルムに使用した樹脂＞
【００６２】
【表１】
2019131660.tif 000002
【００６３】
※ＰＰ−１とＰＰ−２のＭＦＲの値は２３０℃で測定した値
＜粘着層（Ｄ）＞に使用した粘着剤
市販のホットメルト型接着剤を用いた。
【００６４】
（比較例１〜２、実施例１〜８）
上記表１記載の樹脂を用いて、前記した成膜条件で厚み４０μｍ〜５０μｍの多層インフレーションフィルムを得た。更にその多層インフレーションフィルムからなる基材フィルムの片面に、粘着剤を塗布処理加工して塗布層（Ｄ）を設けた粘着テープを得た。
フィルム構成とその評価結果を表２及び表３に示す。
（比較例３）
ポリプロピレン系の二軸延伸フィルムによる基材フィルムを用いた。すなわち、上記表１記載の樹脂を用い、前記した成膜条件で厚み２０μｍの多層二軸延伸フィルムを得た。フィルム構成とその評価結果を表３に示す。
【００６５】
【表２】
2019131660.tif 000003
【００６６】
【表３】
2019131660.tif 000004
【００６７】
（評価）
比較例１と実施例１を見ると、構成しているＬＬ−１とＬＬ−３はほぼ同様のＩＮＤＥＸであり、実施例２に関しては厚みが低下しているのにもかかわらず、ＣＯＣが存在することにより１％変形荷重の値が１．５倍程度になり、粘着テープの加工性が可能なレベルになることがわかる。加えて、引き裂き強度も低下することで易カット性が付与され、ＭＤ方向の破断時伸びと強度が低下することで手切りによるカット性も向上、直線カット性も付与されることがわかる。
しかし、フィルム全体のＣＯＣの濃度の低い比較例２と実施例２、３を比較すると、引き裂き強度が上昇してしまう傾向にあることがわかり、ＣＯＣ濃度が５％を下回った場合に易カット性が著しく低下してしまうことと、同構成での層比変更や同層比でＣＯＣの添加濃度の向上により易カット性が向上していく様子がうかがえる。これらのフィルム全体に対するＣＯＣの濃度（ｗｔ％）と実施例、比較例１，２，３におけるＴＤ方向への引き裂き強度（Ｎ／ｍｍ）を示したグラフを図１として示している。
比較例３と実施例１、実施例４〜５を見ると、比較例３で示す、現在フィルム系粘着テープに使用されているＯＰＰの粘着剤塗布における加工適性が優れていることは言うまでもないが、引張破断強度が実施例１、実施例４〜５に比べ高く、Ｉノッチ等の加工の無い場合、つまり手切りの際のきっかけが作り難いという問題が発生することがうかがえる。
加えて、実施例１のフィルムは粘着剤塗布工程において、粘着剤の塗布は可能であったが張力に耐え切れず少し縦方向に延びてしまう現象が確認された。その一方で、実施例４と実施例５のフィルムにおいては、縦方向の伸びは確認されず、加工適性が良いことがわかった。これらを踏まえると、１％変形荷重の値が２．５以上のフィルムにおいて、粘着剤塗布工程に特に適していることが結論付けられる。
上記の通り、両外層に密度の高いポリエチレン系樹脂層（Ｂ）（Ｃ）層を用いて、更に１％変形荷重の高い基材フィルムは加工性に優れる結果となったが、手切れ性へ若干悪影響を及ぼす傾向も実施例５〜８の結果からうかがえる。実施例５から実施例８にかけては加工適性の指標である１％変形荷重の値は上昇していくが、それに伴って引張破断強度の値も上昇してしまい、手切れの際のきっかけが作り難い物性になっていくことがわかる。従って、基材フィルムの１％変形荷重は、８．０Ｎ以下、特に好ましくは５．０Ｎ以下であると、粘着テープの基材として好ましいことがわかる。
【図１】
2019131660.tif 000005